【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれていることを特徴とする粉末冶金用金属粉末。
【請求項２】
Ｆｅが主成分であり、
Ｃｒが１５．５質量％以上２５質量％以下の割合で含まれ、
Ｎｉが７．５質量％以上１７質量％以下の割合で含まれ、
Ｓｉが０．４質量％以上１質量％以下の割合で含まれ、
Ｃが０．００８質量％以上０．１５質量％以下の割合で含まれ、
Ｚｒが０．０３質量％以上０．２質量％以下の割合で含まれ、
Ｎｂが０．０３質量％以上０．２質量％以下の割合で含まれていることを特徴とする粉末冶金用金属粉末。
【請求項３】
Ｆｅが主成分であり、
Ｃｒが１６質量％以上２１質量％以下の割合で含まれ、
Ｎｉが８質量％以上１５質量％以下の割合で含まれ、
Ｓｉが０．５質量％以上０．９質量％以下の割合で含まれ、
Ｃが０．０１質量％以上０．０８質量％以下の割合で含まれ、
Ｚｒが０．０５質量％以上０．１質量％以下の割合で含まれ、
Ｎｂが０．０５質量％以上０．１質量％以下の割合で含まれていることを特徴とする粉末冶金用金属粉末。
【請求項４】
オーステナイトの結晶構造を有している請求項１ないし３のいずれか１項に記載の粉末冶金用金属粉末。
【請求項５】
Ｎｂの含有率に対するＺｒの含有率の比率Ｚｒ／Ｎｂは、０．３以上３以下である請求項１ないし４のいずれか１項に記載の粉末冶金用金属粉末。
【請求項６】
Ｎｂの含有率に対するＺｒの含有率の比率Ｚｒ／Ｎｂは、０．５以上２以下である請求項１ないし４のいずれか１項に記載の粉末冶金用金属粉末。
【請求項７】
Ｚｒの含有率とＮｂの含有率の合計が０．０５質量％以上０．６質量％以下である請求項１ないし６のいずれか１項に記載の粉末冶金用金属粉末。
【請求項８】
Ｚｒの含有率とＮｂの含有率の合計が０．１質量％以上０．４８質量％以下である請求項１ないし６のいずれか１項に記載の粉末冶金用金属粉末。
【請求項９】
Ｚｒの含有率とＮｂの含有率の合計が０．１２質量％以上０．２４質量％以下である請求項１ないし６のいずれか１項に記載の粉末冶金用金属粉末。
【請求項１０】
さらに、Ｍｏが１質量％以上５質量％以下の割合で含まれている請求項１ないし９のいずれか１項に記載の粉末冶金用金属粉末。
【請求項１１】
さらに、Ｍｏが１．２質量％以上４質量％以下の割合で含まれている請求項１ないし９のいずれか１項に記載の粉末冶金用金属粉末。
【請求項１２】
さらに、Ｍｏが２質量％以上３質量％以下の割合で含まれている請求項１ないし９のいずれか１項に記載の粉末冶金用金属粉末。
【請求項１３】
平均粒径が０．５μｍ以上３０μｍ以下である請求項１ないし１２のいずれか１項に記載の粉末冶金用金属粉末。
【請求項１４】
請求項１ないし１３のいずれか１項に記載の粉末冶金用金属粉末と、前記粉末冶金用金属粉末の粒子同士を結着するバインダーと、を含むことを特徴とするコンパウンド。
【請求項１５】
請求項１ないし１３のいずれか１項に記載の粉末冶金用金属粉末を造粒してなることを特徴とする造粒粉末。
【請求項１６】
Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれている粉末冶金用金属粉末を焼結して製造されたことを特徴とする焼結体。
【請求項１７】
Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれていることを特徴とする焼結体。
【請求項１８】
酸化ケイ素の含有率が相対的に高い第１領域と、前記第１領域よりも酸化ケイ素の含有率が相対的に低い第２領域と、を含む請求項１６または１７に記載の焼結体。
【手続補正２】
【補正対象書類名】明細書
【補正対象項目名】０００９
【補正方法】変更
【補正の内容】
【０００９】
上記目的は、下記の本発明により達成される。
本発明の粉末冶金用金属粉末は、Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれていることを特徴とする。
本発明の粉末冶金用金属粉末は、Ｆｅが主成分であり、
Ｃｒが１５．５質量％以上２５質量％以下の割合で含まれ、
Ｎｉが７．５質量％以上１７質量％以下の割合で含まれ、
Ｓｉが０．４質量％以上１質量％以下の割合で含まれ、
Ｃが０．００８質量％以上０．１５質量％以下の割合で含まれ、
Ｚｒが０．０３質量％以上０．２質量％以下の割合で含まれ、
Ｎｂが０．０３質量％以上０．２質量％以下の割合で含まれていることを特徴とする。
本発明の粉末冶金用金属粉末は、Ｆｅが主成分であり、
Ｃｒが１６質量％以上２１質量％以下の割合で含まれ、
Ｎｉが８質量％以上１５質量％以下の割合で含まれ、
Ｓｉが０．５質量％以上０．９質量％以下の割合で含まれ、
Ｃが０．０１質量％以上０．０８質量％以下の割合で含まれ、
Ｚｒが０．０５質量％以上０．１質量％以下の割合で含まれ、
Ｎｂが０．０５質量％以上０．１質量％以下の割合で含まれていることを特徴とする。
【手続補正３】
【補正対象書類名】明細書
【補正対象項目名】００１３
【補正方法】変更
【補正の内容】
【００１３】
本発明の粉末冶金用金属粉末では、Ｎｂの含有率に対するＺｒの含有率の比率Ｚｒ／Ｎｂは、０．３以上３以下であることが好ましい。
本発明の粉末冶金用金属粉末では、Ｎｂの含有率に対するＺｒの含有率の比率Ｚｒ／Ｎｂは、０．５以上２以下であることが好ましい。
【手続補正４】
【補正対象書類名】明細書
【補正対象項目名】００１５
【補正方法】変更
【補正の内容】
【００１５】
本発明の粉末冶金用金属粉末では、Ｚｒの含有率とＮｂの含有率の合計が０．０５質量％以上０．６質量％以下であることが好ましい。
本発明の粉末冶金用金属粉末では、Ｚｒの含有率とＮｂの含有率の合計が０．１質量％以上０．４８質量％以下であることが好ましい。
本発明の粉末冶金用金属粉末では、Ｚｒの含有率とＮｂの含有率の合計が０．１２質量％以上０．２４質量％以下であることが好ましい。
これにより、製造される焼結体の高密度化が必要かつ十分なものとなる。
【手続補正５】
【補正対象書類名】明細書
【補正対象項目名】００１６
【補正方法】変更
【補正の内容】
【００１６】
本発明の粉末冶金用金属粉末では、さらに、Ｍｏが１質量％以上５質量％以下の割合で含まれていることが好ましい。
本発明の粉末冶金用金属粉末では、さらに、Ｍｏが１．２質量％以上４質量％以下の割合で含まれていることが好ましい。
本発明の粉末冶金用金属粉末では、さらに、Ｍｏが２質量％以上３質量％以下の割合で含まれていることが好ましい。
【手続補正６】
【補正対象書類名】明細書
【補正対象項目名】００２２
【補正方法】変更
【補正の内容】
【００２２】
本発明の焼結体は、Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれている粉末冶金用金属粉末を焼結して製造されたことを特徴とする。
本発明の焼結体は、Ｆｅが主成分であり、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｚｒが０．０１質量％以上０．５質量％以下の割合で含まれ、
Ｎｂが０．０１質量％以上０．５質量％以下の割合で含まれていることを特徴とする。
これにより、追加処理を施すことなく、高密度の焼結体が得られる。
【手続補正７】
【補正対象書類名】明細書
【補正対象項目名】００２３
【補正方法】変更
【補正の内容】
【００２３】
本発明の焼結体は、酸化ケイ素の含有率が相対的に高い第１領域と、前記第１領域よりも酸化ケイ素の含有率が相対的に低い第２領域と、を含むことが好ましい。